(57)【特許請求の範囲】
【請求項１】
ダイオード基板と、前記ダイオード基板の厚み方向一方面に設けられる発光ダイオード素子と、前記発光ダイオード素子の側面に密着する反射樹脂層とを備える発光ダイオード装置を製造するために用いられる反射樹脂シートであって、
離型基材、および、
前記離型基材の厚み方向一方面に設けられる前記反射樹脂層
を備え、
前記反射樹脂層は、前記発光ダイオード素子の前記側面と密着できるように、前記発光ダイオード素子に対応して形成され、
前記離型基材は、前記反射樹脂層から引き剥がされるように、構成され、
前記離型基材は、前記反射樹脂層から露出する露出部を備え、
前記露出部は、前記発光ダイオード素子の厚み方向一方面に対して密着できるように、構成されていることを特徴とする、反射樹脂シート。
【請求項２】
反射樹脂層を、離型基材の厚み方向一方面に設けることによって、請求項１に記載の反射樹脂シートを用意する工程、
発光ダイオード素子を、ダイオード基板の厚み方向一方面に設ける工程、
前記反射樹脂シートを、前記反射樹脂層が前記発光ダイオード素子の側面に密着するように、前記ダイオード基板に積層する工程、および、
前記離型基材を前記反射樹脂シートから引き剥がす工程
を備え、
前記反射樹脂シートを前記ダイオード基板に積層する工程では、
前記離型基材において前記反射樹脂層から露出する露出部を、前記発光ダイオード素子の前記厚み方向一方面に接触させて、前記反射樹脂シートを前記ダイオード基板に対して押圧することを特徴とする、発光ダイオード装置の製造方法。
【発明の詳細な説明】
【技術分野】
【０００１】
本発明は、反射樹脂シート、発光ダイオード装置およびその製造方法、詳しくは、発光ダイオード装置の製造方法、それに用いられる反射樹脂シート、および、発光ダイオード装置の製造方法により得られる発光ダイオード装置に関する。
【背景技術】
【０００２】
近年、高エネルギーの光を発光できる発光装置として、白色発光装置が知られている。白色発光装置には、例えば、ダイオード基板と、それに積層され、青色光を発光するＬＥＤ（発光ダイオード）と、青色光を黄色光に変換でき、ＬＥＤを被覆する蛍光体層と、ＬＥＤを封止する封止層とが設けられている。そのような白色発光装置は、封止層によって封止され、ダイオード基板から電力が供給されるＬＥＤから発光され、封止層および蛍光体層を透過した青色光と、蛍光体層において青色光の一部が波長変換された黄色光との混色によって、高エネルギーの白色光を発光する。
【０００３】
そのような白色発光装置を製造する方法として、例えば、次の方法が提案されている。（例えば、特許文献１参照。）。
【０００４】
すなわち、まず、基板部と、それの周部から上側に突出する白色の反射枠部とからなる基体を形成し、次いで、半導体発光素子を、基板部の中央において反射枠部によって形成される凹部の底部に、反射枠部の内側に間隔を隔てるようにワイヤーボンディングする。
【０００５】
次いで、凹部に、蛍光体と液状のエポキシ樹脂との混合物を塗布によって充填し、続いて、蛍光体を凹部の底部に自然沈降させ、その後、エポキシ樹脂を加熱硬化させる方法が提案されている。
【０００６】
特許文献１で提案される方法によって得られる白色発光装置では、沈降によって形成される蛍光体を高濃度で含む蛍光体層（波長変換層）が、半導体発光素子の上側の領域に区画され、エポキシ樹脂を高濃度で含む封止部が、蛍光体層の上側の領域に区画される。
【０００７】
そして、その白色発光装置では、光半導体発光素子が青色光を放射状に発光し、そのうち、光半導体発光素子から上方に向かって発光された青色光の一部は、蛍光体層で黄色光に変換されるとともに、残部は、蛍光体層を通過する。また、光半導体発光素子から側方向かって発光された青色光は、反射枠部で反射して、続いて、上側に向かって照射される。そして、特許文献１の白色発光装置は、それら青色光および黄色光の混色によって、白色光を発色している。
【先行技術文献】
【特許文献】
【０００８】
【特許文献１】特開２００５−１９１４２０号公報
【発明の概要】
【発明が解決しようとする課題】
【０００９】
しかし、特許文献１の製造方法により得られる白色発光装置では、光半導体発光素子と反射枠部とが間隔を隔てて配置されているため、光半導体発光素子から側方に向かって発光される光の一部は、反射枠部で反射される前に、封止部に吸収される。その結果、光の取出効率が低下するという不具合がある。
【００１０】
本発明の目的は、光の取出効率を向上させることができる発光ダイオード装置、その製造方法およびそれに用いられる反射樹脂シートを提供することにある。
【課題を解決するための手段】
【００１１】
上記目的を達成するために、本発明の反射樹脂シートは、反射樹脂層を発光ダイオード素子の側方に設けるための反射樹脂シートであって、離型基材、および、前記離型基材の厚み方向一方面に設けられる前記反射樹脂層を備え、前記反射樹脂層は、前記発光ダイオード素子と密着できるように、前記発光ダイオード素子に対応して形成されていることを特徴としている。
【００１２】
また、本発明の反射樹脂シートでは、前記離型基材の前記厚み方向一方面において、前記反射樹脂層が設けられる部分が、前記厚み方向他方に向かって凹んでいることが好適である。
【００１３】
また、本発明の反射樹脂シートの製造方法は、反射樹脂層を、離型基材の厚み方向一方面に設けることによって、上記した反射樹脂シートを用意する工程、発光ダイオード素子を、ダイオード基板の厚み方向一方面に設ける工程、および、前記反射樹脂シートを、前記反射樹脂層が前記発光ダイオード素子の側面に密着するように、前記ダイオード基板に積層する工程を備えていることを特徴としている。
【００１４】
また、本発明の発光ダイオード装置の製造方法において、前記反射樹脂シートを前記ダイオード基板に積層する工程では、前記離型基材において前記反射樹脂層から露出する露出部を、前記発光ダイオード素子の厚み方向一方面に密着させることが好適である。
【００１５】
また、本発明の発光ダイオード装置の製造方法では、前記反射樹脂シートを用意する工程は、前記露出部に対応するように、互いに間隔を隔てて配置される複数の被覆部と、各前記被覆部を架設する架設部とを備えるパターンが形成されたマスクを前記離型基材の前記厚み方向一方に、前記被覆部と前記露出部とが対向するように、配置する工程、前記反射樹脂層を形成するための反射樹脂組成物を、前記離型基材に前記マスクを介して塗布することにより、前記反射樹脂層を前記被覆部の逆パターンで形成する工程、および、前記マスクを取り除く工程を備えることが好適である。
【００１６】
また、本発明の発光ダイオード装置の製造方法は、発光ダイオード素子を基材の厚み方向一方面に設ける工程、反射樹脂層を、前記基材の厚み方向一方面において、前記発光ダイオード素子の側方に設ける工程、および、前記反射樹脂層に対応して厚み方向他方に凹む凹部が形成された押圧部材の前記凹部が、前記反射樹脂層を押圧することにより、前記反射樹脂層を前記発光ダイオード素子の側面に密着させる工程を備えていることを特徴としている。
【００１７】
また、本発明の発光ダイオード装置の製造方法では、前記反射樹脂層を設ける工程は、前記発光ダイオード素子に対応するように、互いに間隔を隔てて配置される複数の被覆部と、各前記被覆部を架設する架設部とを備えるパターンが形成されたマスクを前記基材の前記厚み方向一方に、前記被覆部と前記発光ダイオード素子とが対向するように、配置する工程、前記反射樹脂層を形成するための反射樹脂組成物を、前記基材に前記マスクを介して塗布することにより、前記反射樹脂層を前記被覆部の逆パターンで形成する工程、および、前記マスクを取り除く工程を備えることが好適である。
【００１８】
また、本発明の発光ダイオード装置は、ダイオード基板と、前記ダイオード基板の厚み方向一方面に設けられた発光ダイオード素子と、前記発光ダイオード素子の側面に密着する反射樹脂層とを備えることを特徴としている。
【００１９】
また、本発明の発光ダイオード装置では、前記反射樹脂層は、前記発光ダイオード素子より厚く形成されていることが好適である。
【００２０】
また、本発明の発光ダイオード装置は、前記発光ダイオード素子の前記厚み方向一方面に形成される蛍光体層をさらに備えることが好適である。
【発明の効果】
【００２１】
本発明の反射樹脂シートを用いる本発明の発光ダイオード装置の製造方法によれば、反射樹脂シートを、反射樹脂層が発光ダイオード素子の側面に密着するように、ダイオード基板に積層する。
【００２２】
そのため、上記した方法により得られる本発明の発光ダイオード装置では、発光ダイオード素子から発光される光は、他の部材によって吸収される前に、反射樹脂層によって反射される。
【００２３】
その結果、光の取出効率を向上させることができる。
【図面の簡単な説明】
【００２４】
【図１】図１は、本発明の発光ダイオード装置の一実施形態の平面図を示す。
【図２】図２は、本発明の発光ダイオード装置の製造方法の一実施形態を説明する製造工程図であり、（ａ）は、反射樹脂シートを用意する工程、（ｂ）は、反射樹脂シートをダイオード基板の上に配置する工程、（ｃ）は、露出部を発光ダイオード素子の上面に接触させる工程を示す。
【図３】図３は、図２に引き続き、本発明の発光ダイオード装置の製造方法の一実施形態を説明する製造工程図であり、（ｄ）は、反射樹脂シートを押圧する工程、（ｅ）は、第１離型基材を引き剥がす工程、（ｆ）は、蛍光体層を形成する工程を示す。
【図４】図４は、図２（ａ）の反射樹脂シートを用意する工程を説明する製造工程図であり、（ａ）は、第１離型基材を用意する工程、（ｂ）は、マスクを第１離型基材に配置する工程、（ｃ）は、反射樹脂組成物を、マスクを介して第１離型基材に塗布し、続いて、マスクを取り除く工程を示す。
【図５】図５は、図４（ｂ）の工程で配置されるマスクの平面図を示す。
【図６】図６は、本発明の発光ダイオード装置の製造方法の他の実施形態（第１離型基材に凹部が設けられる態様）を説明する製造工程図であり、（ａ）は、反射樹脂層を第１離型基材の凹部に設ける工程、（ｂ）は、反射樹脂シートをダイオード基板の上に配置する工程、（ｃ）は、反射樹脂シートをダイオード基板に積層して押圧する工程示す。
【図７】図７は、図６に引き続き、本発明の発光ダイオード装置の製造方法の他の実施形態（第１離型基材に凹部が設けられる態様）を説明する製造工程図であり、（ｄ）は、第１離型基材を引き剥がす工程、（ｅ）は、蛍光体層を形成する工程を示す。
【図８】図８は、本発明の発光ダイオード装置の製造方法の他の実施形態（反射樹脂層をダイオード基板に直接設ける態様）を説明する製造工程図であり、（ａ）は、発光ダイオード素子をダイオード基板に設ける工程、（ｂ）は、反射樹脂層をダイオード基板に設ける工程、（ｃ）は、押圧板によって反射樹脂層を押圧する工程を示す。
【図９】図９は、図８に引き続き、本発明の発光ダイオード装置の製造方法の他の実施形態（反射樹脂層をダイオード基板に直接設ける態様）を説明する製造工程図であり、（ｄ）は、押圧板を取り除く工程、（ｅ）は、蛍光体層を設ける工程を示す。
【発明を実施するための形態】
【００２５】
図１は、本発明の発光ダイオード装置の一実施形態の平面図、図２および図３は、本発明の発光ダイオード装置の製造方法の一実施形態を説明する製造工程図、図４は、図２（ａ）の反射樹脂シートを用意する工程を説明する製造工程図、図５は、図４（ｂ）の工程で配置されるマスクの平面図を示す。
【００２６】
図１および図３（ｆ）において、この発光ダイオード装置１は、ダイオード基板２と、ダイオード基板２にフリップ実装された発光ダイオード素子３と、発光ダイオード素子３の側方に設けられる反射樹脂層４と、発光ダイオード素子３の上（厚み方向一方）に設けられる蛍光体層５とを備えている。
【００２７】
また、発光ダイオード装置１は、面方向（具体的には、図３（ｆ）における紙面左右方向および紙面奥行方向）に互いに間隔を隔てて複数設けられている。
【００２８】
ダイオード基板２は、略平板状をなし、具体的には、絶縁基板の上に、導体層が回路パターンとして積層された積層板から形成されている。絶縁基板は、例えば、シリコン基板、セラミックス基板、ポリイミド樹脂基板などからなり、好ましくは、セラミックス基板、具体的には、サファイア（Ａｌ２Ｏ３）基板からなる。導体層は、例えば、金、銅、銀、ニッケルなどの導体から形成されている。これら導体は、単独使用または併用することができる。
【００２９】
また、導体層は、端子６を含んでいる。
【００３０】
端子６は、絶縁基板の上面において、面方向に間隔を隔てて形成されており、後述する電極部８に対応するパターンに形成されている。なお、端子６は、図示しないが、導体層を介して電力供給部と電気的に接続されている。
【００３１】
発光ダイオード素子３は、ダイオード基板２の上面（厚み方向一方面）に設けられており、平面視略矩形状に形成されている。また、発光ダイオード素子３は、１つのダイオード基板２の上面において、面方向に互いに間隔を隔てて複数設けられている。
【００３２】
発光ダイオード素子３は、光半導体層７と、その下面に形成される電極部８とを備えている。
【００３３】
光半導体層７は、発光ダイオード素子３の外形形状に対応する平面視略矩形状に形成されており、また、面方向に長い断面視略矩形状に形成されている。
【００３４】
光半導体層７は、図示しないが、例えば、厚み方向に順次積層される緩衝層、Ｎ形半導体層、発光層およびＰ形半導体層を備えている。光半導体層７は、公知の半導体材料から形成されており、エピタキシャル成長法などの公知の成長法によって形成される。光半導体層７の厚みは、例えば、０．１〜５００μｍ、このましくは、０．２〜２００μｍである。
【００３５】
電極部８は、光半導体層７と電気的に接続されており、厚み方向に投影したときに、光半導体層７に含まれるように形成されている。また、電極部８は、例えば、Ｐ形半導体層に接続されるアノード電極と、Ｎ形半導体層に形成されるカソード電極とを備えている。
【００３６】
電極部８は、公知の導体材料から形成されており、その厚みは、例えば、１０〜１０００ｎｍである。
【００３７】
反射樹脂層４は、ダイオード基板２の上面において、平面視で、発光ダイオード素子３が形成される領域（基板側ダイオード領域）９以外の領域（基板側反射領域）１０に形成されている。
【００３８】
基板側反射領域１０は、基板側ダイオード領域９の周囲において、基板側ダイオード領域９によってその外側に区画される領域であって、前後方向に延びる領域と、左右方向に延びる領域とからなり、それら領域が互いに直交（交差）する、平面視略格子状に形成されている。
【００３９】
反射樹脂層４は、発光ダイオード素子３の外側、具体的には、各発光ダイオード素子３の左右方向両外側および前後方向両外側に設けられている。
【００４０】
そして、図３（ｆ）に示すように、反射樹脂層４は、発光ダイオード素子３の外側面、具体的には、各発光ダイオード素子３の左面、右面、前面（図１参照）および後面（図１参照）の各面に密着している。これによって、反射樹脂層４は、発光ダイオード素子３の上面を露出している。
【００４１】
また、反射樹脂層４は、図１に示すように、連続して一体的に形成されており、それによって、例えば、図３（ｆ）に示すように、左右方向に間隔を隔てて配置される２つの発光ダイオード素子３（３Ａおよび３Ｂ）の間に形成される反射樹脂層４は、その左端部が、反射樹脂層４の左側に配置される発光ダイオード素子３Ａの右端面に密着するとともに、反射樹脂層４の右端部が、反射樹脂層４の右側に配置される発光ダイオード素子３Ｂの左端面に密着している。また、図１が参照されるように、前後方向に間隔を隔てて配置される２つの発光ダイオード素子３の間に形成される反射樹脂層４も、上記と同様に、発光ダイオード素子３の前面および後面にそれぞれ密着しており、具体的には、反射樹脂層４の前端部および後端部が、それらの前側および後側に配置される発光ダイオード素子３の前面および後面にそれぞれ密着している。
【００４２】
また、反射樹脂層４の上面には、図３（ｆ）に示すように、後述する反射樹脂シート１３の押圧（図３（ｄ）の矢印参照）によって形成される樹脂凹部１１が形成されている。
【００４３】
つまり、反射樹脂層４において、樹脂凹部１１の上面は、平坦状に形成され、発光ダイオード素子３の周端部に形成される部分が樹脂凹部１１より高く形成されている。
【００４４】
上記した反射樹脂層４は、例えば、光反射成分を含有しており、具体的には、反射樹脂層４は、樹脂と、光反射成分とを含有する反射樹脂組成物から形成されている。
【００４５】
樹脂としては、例えば、熱硬化性シリコーン樹脂、エポキシ樹脂、熱硬化性ポリイミド樹脂、フェノール樹脂、ユリア樹脂、メラミン樹脂、不飽和ポリエステル樹脂、ジアリルフタレート樹脂、熱硬化性ウレタン樹脂などの熱硬化性樹脂が挙げられ、好ましくは、熱硬化性シリコーン樹脂、エポキシ樹脂が挙げられる。
【００４６】
光反射成分は、例えば、白色の化合物であって、そのような白色の化合物としては、具体的には、白色顔料が挙げられる。
【００４７】
白色顔料としては、例えば、白色無機顔料が挙げられ、そのような白色無機顔料としては、例えば、酸化チタン、酸化亜鉛、酸化ジルコニウムなどの酸化物、例えば、鉛白（炭酸鉛）、炭酸カルシウムなどの炭酸塩、例えば、カオリン（カオリナイト）などの粘土鉱物などが挙げられる。
【００４８】
白色無機顔料として、好ましくは、酸化物、さらに好ましくは、酸化チタンが挙げられる。
【００４９】
酸化チタンであれば、高い白色度、高い光反射性、優れた隠蔽性（隠蔽力）、優れた着色性（着色力）、高い分散性、優れた耐候性、高い化学的安定性などの特性を得ることができる。
【００５０】
そのような酸化チタンは、具体的には、ＴｉＯ２、（酸化チタン（ＩＶ）、二酸化チタン）である。
【００５１】
酸化チタンの結晶構造は、特に限定されず、例えば、ルチル、ブルッカイト（板チタン石）、アナターゼ（鋭錐石）などであり、好ましくは、ルチルである。
【００５２】
また、酸化チタンの結晶系は、特に限定されず、例えば、正方晶系、斜方晶系などであり、好ましくは、正方晶系である。
【００５３】
酸化チタンの結晶構造および結晶系が、ルチルおよび正方晶系であれば、反射樹脂層４が長期間高温に曝される場合でも、光（具体的には、可視光、とりわけ、波長４５０ｎｍ付近の光）に対する反射率が低下することを有効に防止することができる。
【００５４】
光反射成分は、粒子状であり、その形状は限定されず、例えば、球状、板状、針状などが挙げられる。光反射成分の最大長さの平均値（球状である場合には、その平均粒子径）は、例えば、１〜１０００ｎｍである。最大長さの平均値は、レーザー回折散乱式粒度分布計を用いて測定される。
【００５５】
光反射成分の配合割合は、樹脂１００質量部に対して、例えば、０．５〜９０質量部、好ましくは、着色性、光反射性および反射樹脂組成物のハンドリング性の観点から、１．５〜７０質量部である。
【００５６】
上記した光反射成分は、樹脂中に均一に分散混合される。
【００５７】
また、反射樹脂組成物には、さらに、充填剤を添加することもできる。つまり、充填剤を、光反射成分（具体的には、白色顔料）と併用することができる。
【００５８】
充填剤は、上記した白色顔料を除く、公知の充填剤が挙げられ、具体的には、無機質充填剤が挙げられ、そのような無機質充填剤としては、例えば、シリカ粉末、タルク粉末、アルミナ粉末、窒化アルミニウム粉末、窒化ケイ素粉末などが挙げられる。
【００５９】
充填剤として、好ましくは、反射樹脂層４の線膨張率を低減する観点から、シリカ粉末が挙げられる。
【００６０】
シリカ粉末としては、例えば、溶融シリカ粉末、結晶シリカ粉末などが挙げられ、好ましくは、溶融シリカ粉末（すなわち、石英ガラス粉末）が挙げられる。
【００６１】
充填剤の形状としては、例えば、球状、板状、針状などが挙げられる。好ましくは、優れた充填性および流動性の観点から、球状が挙げられる。
【００６２】
従って、シリカ粉末として、好ましくは、球状溶融シリカ粉末が挙げられる。
【００６３】
充填剤の最大長さの平均値（球状である場合には、平均粒子径）は、例えば、５〜６０μｍ、好ましくは、１５〜４５μｍである。最大長さの平均値は、レーザー回折散乱式粒度分布計を用いて測定される。
【００６４】
充填剤の添加割合は、充填剤および光反射成分の総量が、例えば、樹脂１００質量部に対して、１０〜８０質量部となるように、調整され、線膨張率の低減および流動性の確保の観点から、樹脂１００質量部に対して、好ましくは、２５〜７５質量部、さらに好ましくは、４０〜６０質量部となるように、調整される。
【００６５】
反射樹脂組成物は、上記した樹脂と、光反射成分と、必要により添加される充填剤とを配合して、均一混合することにより調製される。
【００６６】
また、反射樹脂組成物は、Ｂステージ状態として調製される。
【００６７】
このような反射樹脂組成物は、例えば、液状または半固形状に形成されており、その動粘度は、例えば、１０〜３０ｍｍ２／ｓである。
【００６８】
このようにして、発光ダイオード素子３の外側面は、反射樹脂層４によって封止されている。
【００６９】
なお、光半導体層７の下側には、電極部８の厚みに対応する下部隙間１２（図２（ｂ）参照）が形成されており、かかる下部隙間１２に、反射樹脂層４が充填されており、かかる反射樹脂層４は、電極部８から露出する光半導体層７の下面および電極部８の側面にも密着している。
【００７０】
反射樹脂層４の端部の厚みＴ１は、図３（ｆ）に示すように、上記した発光ダイオード素子３の厚み（光半導体層７および電極部８の総厚み）と同様である。また、反射樹脂層４の中央部の厚みＴ２は、端部の厚みＴ１に対して、例えば、５０％以上、好ましくは、９０％以上であり、さらに好ましくは、９５％以上であり、通常、１００％未満であって、具体的には、例えば、１０〜５００μｍ、好ましくは、１５〜５００μｍである。
【００７１】
蛍光体層５は、発光ダイオード素子３の上面（厚み方向一方面）全面に形成されており、厚み方向に投影したときに、発光ダイオード素子３の外形形状と同一パターンで形成されている。
【００７２】
蛍光体層５は、例えば、蛍光体を含有する蛍光体組成物から形成されている。
【００７３】
蛍光体組成物は、好ましくは、蛍光体および樹脂を含有している。
【００７４】
蛍光体としては、例えば、青色光を黄色光に変換することのできる黄色蛍光体が挙げられる。そのような蛍光体としては、例えば、複合金属酸化物や金属硫化物などに、例えば、セリウム（Ｃｅ）やユウロピウム（Ｅｕ）などの金属原子がドープされた蛍光体が挙げられる。
【００７５】
具体的には、蛍光体としては、例えば、Ｙ３Ａｌ５Ｏ１２：Ｃｅ（ＹＡＧ（イットリウム・アルミニウム・ガーネット）：Ｃｅ）、（Ｙ，Ｇｄ）３Ａｌ５Ｏ１２：Ｃｅ、Ｔｂ３Ａｌ３Ｏ１２：Ｃｅ、Ｃａ３Ｓｃ２Ｓｉ３Ｏ１２：Ｃｅ、Ｌｕ２ＣａＭｇ２（Ｓｉ，Ｇｅ）３Ｏ１２：Ｃｅなどのガーネット型結晶構造を有するガーネット型蛍光体、例えば、（Ｓｒ，Ｂａ）２ＳｉＯ４：Ｅｕ、Ｃａ３ＳｉＯ４Ｃｌ２：Ｅｕ、Ｓｒ３ＳｉＯ５：Ｅｕ、Ｌｉ２ＳｒＳｉＯ４：Ｅｕ、Ｃａ３Ｓｉ２Ｏ７：Ｅｕなどのシリケート蛍光体、例えば、ＣａＡｌ１２Ｏ１９：Ｍｎ、ＳｒＡｌ２Ｏ４：Ｅｕなどのアルミネート蛍光体、例えば、ＺｎＳ：Ｃｕ，Ａｌ、ＣａＳ：Ｅｕ、ＣａＧａ２Ｓ４：Ｅｕ、ＳｒＧａ２Ｓ４：Ｅｕなどの硫化物蛍光体、例えば、ＣａＳｉ２Ｏ２Ｎ２：Ｅｕ、ＳｒＳｉ２Ｏ２Ｎ２：Ｅｕ、ＢａＳｉ２Ｏ２Ｎ２：Ｅｕ、Ｃａ−α−ＳｉＡｌＯＮなどの酸窒化物蛍光体、例えば、ＣａＡｌＳｉＮ３：Ｅｕ、ＣａＳｉ５Ｎ８：Ｅｕなどの窒化物蛍光体、例えば、Ｋ２ＳｉＦ６：Ｍｎ、Ｋ２ＴｉＦ６：Ｍｎなどのフッ化物系蛍光体などが挙げられる。好ましくは、ガーネット型蛍光体、さらに好ましくは、Ｙ３Ａｌ５Ｏ１２：Ｃｅ（ＹＡＧ）が挙げられる。
【００７６】
蛍光体は、単独使用または２種以上併用することができる。
【００７７】
蛍光体の配合割合は、例えば、蛍光体組成物に対して、例えば、１〜５０重量％、好ましくは、５〜３０重量％である。また、樹脂１００質量部に対する蛍光体の配合割合は、例えば、１〜１００質量部、好ましくは、５〜４０質量部である。
【００７８】
樹脂は、蛍光体を分散させるマトリックスであって、例えば、シリコーン樹脂、エポキシ樹脂、アクリル樹脂などの透明樹脂などが挙げられる。好ましくは、耐久性の観点から、シリコーン樹脂が挙げられる。
【００７９】
シリコーン樹脂は、主として、シロキサン結合（−Ｓｉ−Ｏ−Ｓｉ−）からなる主鎖と、主鎖の硅素原子（Ｓｉ）に結合する、アルキル基（例えば、メチル基など）またはアルコキシル基（例えば、メトキシ基）などの有機基からなる側鎖とを分子内に有している。
【００８０】
具体的には、シリコーン樹脂としては、例えば、脱水縮合型シリコーンレジン、付加反応型シリコーンレジン、過酸化物硬化型シリコーンレジン、湿気硬化型シリコーンレジン、硬化型シリコーンレジンなどが挙げられる。好ましくは、付加反応型シリコーンレジンなどが挙げられる。
【００８１】
シリコーン樹脂の２５℃における動粘度は、例えば、１０〜３０ｍｍ２／ｓである。
【００８２】
樹脂は、単独使用または２種以上併用することができる。
【００８３】
樹脂の配合割合は、蛍光体組成物に対して、例えば、５０〜９９質量％、好ましくは、７０〜９５質量％である。
【００８４】
蛍光体組成物は、蛍光体および樹脂を上記した配合割合で配合し、攪拌混合することにより調製される。
【００８５】
次に、上記した発光ダイオード装置１を製造する方法について、図２〜図５を参照して説明する。
【００８６】
この方法では、まず、図２（ａ）に示すように、反射樹脂シート１３を用意する。
【００８７】
反射樹脂シート１３は、反射樹脂層４を発光ダイオード素子３の側方に設けるための転写シートである。反射樹脂シート１３は、後述する押圧（図３（ｄ））において発光ダイオード素子３と密着できるパターンに、上記した発光ダイオード素子３に対応して形成されている。
【００８８】
反射樹脂シート１３は、離型基材としての第１離型基材１４と、その上面（厚み方向一方面）に設けられる反射樹脂層４とを備えている。
【００８９】
そのような反射樹脂シート１３は、反射樹脂層４を、第１離型基材１４の上面に設けることによって、得ることができる。
【００９０】
反射樹脂層４を第１離型基材１４の上面に設けるには、まず、図４（ａ）に示すように、第１離型基材１４を用意する。
【００９１】
第１離型基材１４は、例えば、略矩形状の離型シート（離型フィルム）であって、上面および下面が平坦状に形成されている。
【００９２】
第１離型基材１４は、例えば、ポリオレフィン（具体的には、ポリエチレン、ポリプロピレン）、エチレン・酢酸ビニル共重合体（ＥＶＡ）などのビニル重合体、例えば、ポリエチレンテレフタレート、ポリカーボネートなどのポリエステル、例えば、ポリテトラフルオロエチレンなどのフッ素樹脂などの樹脂材料などから形成されている。また、第１離型基材１４は、例えば、鉄、アルミニウム、ステンレスなどの金属材料などからも形成されている。
【００９３】
また、第１離型基材１４を、加熱により反射樹脂層４から容易に剥離できる熱剥離シートから形成することもできる。熱剥離シートは、例えば、図４（ａ）の仮想線で示すように、支持層１５と、支持層１５の上面に積層される粘着層１６とを備えている。
【００９４】
支持層１５は、例えば、ポリエステルなどの耐熱性樹脂から形成されている。
【００９５】
粘着層１６は、例えば、常温（２５℃）において、粘着性を有し、加熱時に、粘着性が低減する（あるいは、粘着性を失う）熱膨張性粘着剤などから形成されている。
【００９６】
上記した熱剥離シートは、市販品を用いることができ、具体的には、リバアルファシリーズ（登録商標、日東電工社製）などを用いることができる。
【００９７】
熱剥離シートは、支持層１５によって、反射樹脂層４を、粘着層１６を介して確実に支持しながら、その後の加熱および熱膨張による粘着層１６の粘着性の低下に基づいて、反射樹脂層４から剥離される。
【００９８】
第１離型基材１４の厚みは、例えば、１０〜１０００μｍである。
【００９９】
次いで、図４（ｂ）に示すように、マスク２０を第１離型基材１４の上（厚み方向一方）に配置する。
【０１００】
マスク２０は、図５に示すように、枠部１７と、枠部１７の面方向内側に間隔を隔てて配置される被覆部１８と、枠部１７および被覆部１８を架設する架設部１９とを一体的に備えるパターンに形成されている。
【０１０１】
枠部１７は、平面視略矩形枠状に形成されている。また、枠部１７は、架設部１９を介して被覆部１８を支持できる幅（強度を確保できる幅）で形成されている。
【０１０２】
被覆部１８は、上記した発光ダイオード素子３（図１参照）に対応するように、互いに間隔を隔てて複数配置されている。つまり、各被覆部１８は、独立して形成されている。
【０１０３】
各被覆部１８は、平面視において、その外形形状が発光ダイオード素子３の外形形状よりやや大きい相似形状（具体的には、平面視略矩形状）に形成されている。また、被覆部１８の最大長さＬ１は、Ｌ２（発光ダイオード素子３の最大長さ）＋０．２２ｍｍ以下、好ましくは、Ｌ２＋０．１５ｍｍ以下であり、通常、例えば、Ｌ２以上であって、具体的には、例えば、０．３〜３ｍｍ、好ましくは、０．４２〜２．１ｍｍである。
【０１０４】
架設部１９は、枠部１７および被覆部１８を架設するとともに、面方向に隣接する被覆部１８同士を架設している。各架設部１９は、平面視略Ｘ字状をなし、例えば、面方向に隣接する４つの被覆部１８（１８Ａ、１４８Ｂ、１８Ｃおよび１８Ｄ）の左右方向および前後方向端部を接続するように、架設している。
【０１０５】
また、架設部１９は、例えば、ワイヤーなどの線状部材からなり、被覆部１８の最大長さＬ１に対して顕著に狭い幅で形成されており、具体的には、例えば、１００μｍ以下、好ましくは、５０μｍ以下であり、通常、例えば、２５μｍ以上である。
【０１０６】
マスク２０は、例えば、ステンレス、鉄などの金属材料、例えば、ポリエチレンテレフタレートなどの樹脂材料から形成されている。好ましくは、金属材料から形成されている。
【０１０７】
マスク２０は、例えば、エッチング、レーザー加工など、公知のパターン形成法によって上記したパターンに形成されている。
【０１０８】
マスク２０の厚みは、例えば、２０〜５００μｍである。
【０１０９】
図４（ｂ）に示すように、上記したマスク２０を、第１離型基材１４の上面に、被覆部１８と、第１離型基材１４の上面において基板側ダイオード領域９（図２（ｂ）参照）に対応する領域（離型基材側ダイオード領域２１）とが厚み方向に対向配置されるように、配置（載置）する。なお、被覆部１８は、平面視において、周端部が、離型基材側ダイオード領域２１を囲むように、離型基材側ダイオード領域２１と対向配置される。
【０１１０】
次いで、この方法では、図４（ｃ）に示すように、反射樹脂組成物を、マスク２０を介して第１離型基材１４の上に塗布する。
【０１１１】
反射樹脂組成物の塗布には、例えば、印刷、ディスペンサなどの塗布方法が用いられる。
【０１１２】
これにより、反射樹脂組成物からなる反射皮膜２２を、第１離型基材１４の上面に、マスク２０の逆パターンで形成する。なお、反射皮膜２２は、マスク２０の上面にも形成される。
【０１１３】
続いて、図４（ｃ）の仮想線の矢印で示すように、マスク２０を第１離型基材１４から取り除く。具体的には、マスク２０を上方に引き上げる。
【０１１４】
マスク２０を上方に引き上げることによって、被覆部１８の上面に形成された反射皮膜２２が除去される。
【０１１５】
なお、上記したマスク２０の引き上げによって、架設部１９（図５参照）の周囲の反射皮膜２２（具体的には、架設部１９の側面に形成された反射樹脂組成物）は、わずかに流動し、それによって、架設部１９が配置されていた領域は、露出することなく、反射皮膜２２によって被覆（充填）される。
【０１１６】
これによって、図２（ａ）に示すように、反射皮膜２２を、被覆部１８（図５参照）の逆パターン（図２（ｂ）参照）で形成する。つまり、反射皮膜２２は、第１離型基材１４の上面において、基板側反射領域１０に対応する領域（離型基材側反射領域）２３に形成される。
【０１１７】
そして、上記したパターンの反射皮膜２２を加熱すること（後述）により、上記したパターンのＢステージ状態の反射樹脂層４を得る。
【０１１８】
反射樹脂層４は、後述する図２（ｂ）が参照されるように、反射樹脂シート１３が上下反転され、反転された反射樹脂シート１３がダイオード基板２に対向配置される時に、反射樹脂層４から露出する第１離型基材１４の下面（露出部２５）が、厚み方向に投影したときに、発光ダイオード素子３を含むパターンに形成されている。より具体的には、反射樹脂層４は、後述する図２（ｃ）が参照されるように、次に説明する反射樹脂シート１３をダイオード基板２に積層する時に、ダイオード基板２に接触するパターンに、形成されている。
【０１１９】
これにより、反射樹脂層４および第１離型基材１４を備える反射樹脂シート１３を得る。
【０１２０】
別途、この方法では、図２（ｂ）の下部に示すように、発光ダイオード素子３をダイオード基板２の上面（厚み方向一方面）に設ける。
【０１２１】
具体的には、電極部８と端子６とを電気的に接続して、発光ダイオード素子３をダイオード基板２にフリップチップ実装する。
【０１２２】
次いで、この方法では、図２（ｂ）に示すように、反射樹脂シート１３を、ダイオード基板２の上方に対向配置する。
【０１２３】
具体的には、まず、反射樹脂シート１３を、図２（ａ）の状態から上下反転し、続いて、反射樹脂層４を、ダイオード基板２の上面の基板側反射領域１０と対向するように、配置する。
【０１２４】
また、第１離型基材１４の上面には、緩衝シート２６を設ける。
【０１２５】
緩衝シート２６は、次に説明する押圧（図３（ｄ）の矢印参照）において、押圧力が発光ダイオード素子３に対して不均一にかからないように、そのような押圧力を緩衝するシート（クッションシート）であって、例えば、弾性シート（フィルム）などから形成されている。
【０１２６】
緩衝シート２６を形成する緩衝材料としては、上記した第１離型基材を形成する樹脂材料と同様の樹脂材料から形成されており、好ましくは、ビニル重合体、さらに好ましくは、ＥＶＡから形成されている。
【０１２７】
緩衝シート２６の厚みは、例えば、０．０１〜１ｍｍ、好ましくは、０．０５〜０．２ｍｍである。
【０１２８】
次いで、この方法では、図２（ｃ）および図３（ｄ）に示すように、反射樹脂シート１３をダイオード基板２に積層する。
【０１２９】
すなわち、まず、図２（ｃ）に示すように、反射樹脂層４の下面を、ダイオード基板２の基板側反射領域１０に接触させるとともに、露出部２５を、発光ダイオード素子３の上面に接触させる。
【０１３０】
つまり、反射樹脂層４および発光ダイオード素子３は、ともに、厚み方向において、第１離型基材１４およびダイオード基板２に挟まれる。
【０１３１】
なお、上記した接触時に、面方向における反射樹脂層４と発光ダイオード素子３との間には、微小な側部隙間２７が形成される。側部隙間２７は、反射樹脂層４と発光ダイオード素子３とを面方向にわずかに隔てる空間として形成される。
【０１３２】
続いて、図３（ｄ）の矢印で示すように、反射樹脂シート１３を下方に向けて押圧する。
【０１３３】
具体的には、例えば、プレス機などによって、緩衝シート２６を介して反射樹脂シート１３をダイオード基板２に対して押圧する。
【０１３４】
圧力は、例えば、０．０１〜７ＭＰａ、好ましくは、０．０５〜４ＭＰａである。
【０１３５】
また、必要により、上記した押圧を、加熱とともに実施、つまり、熱プレス（具体的には、熱板により押圧する熱プレスなど）することもできる。
【０１３６】
加熱温度は、例えば、２５〜１４０℃である。
【０１３７】
これによって、第１離型基材１４の露出部２５が、発光ダイオード素子３の上面（厚み方向一方面）に密着する。
【０１３８】
それとともに、反射樹脂層４は、側方、具体的には、面方向外方（左方、右方、前方および後方）に流動する。そのため、側部隙間２７（図２（ｃ）参照）が反射樹脂層４によって充填される。また、下部隙間１２（図２（ｃ）参照）も反射樹脂層４によって充填される。
【０１３９】
これによって、反射樹脂層４が発光ダイオード素子３の側面（左面、右面、前面および後面）に密着する。
【０１４０】
また、樹脂凹部１１が、反射樹脂層４に形成される。
【０１４１】
次いで、図３（ｅ）に示すように、第１離型基材１４を、反射樹脂層４および発光ダイオード素子３から引き剥がす。第１離型基材１４は、緩衝シート２６とともに取り除く。
【０１４２】
これによって、反射樹脂層４が、第１離型基材１４からダイオード基板２に転写される。
【０１４３】
その後、Ｂステージ状の反射樹脂層４を、加熱して硬化させる。
【０１４４】
加熱温度は、例えば、４０〜１５０℃、好ましくは、５０〜１４０℃であり、加熱時間は、例えば、１〜６０分間、好ましくは、３〜２０分間である。
【０１４５】
次いで、図３（ｆ）に示すように、蛍光体層５を、発光ダイオード素子３の上面に設ける。
【０１４６】
蛍光体層５を設けるには、例えば、まず、上記した蛍光体組成物を、発光ダイオード素子３の上面に上記したパターンに塗布して、蛍光体皮膜（図示せず）を形成する。
【０１４７】
その後、蛍光体皮膜を、例えば、５０〜１５０℃に、加熱して乾燥することにより、上記したパターンに形成する。
【０１４８】
これにより、ダイオード基板２と、ダイオード基板２にフリップ実装された発光ダイオード素子３と、発光ダイオード素子３の側面に密着する反射樹脂層４と、発光ダイオード素子３の上面に設けられる蛍光体層５とを備える発光ダイオード装置１を集合体シートとして得る。
【０１４９】
その後、図３（ｆ）の１点破線で示すように、各発光ダイオード素子３間の反射樹脂層４およびその下に形成されるダイオード基板２を切断（ダイシング）加工する。つまり、反射樹脂層４およびダイオード基板２を厚み方向に沿ってダイシングして、複数の発光ダイオード素子３に切り分ける。すなわち、発光ダイオード素子３を個別化（個片化）する。
【０１５０】
そして、上記した方法によれば、図３（ｄ）に示すように、反射樹脂シート１３を、反射樹脂層４が発光ダイオード素子３の側面に密着するように、ダイオード基板２に積層する。
【０１５１】
そのため、上記した方法により得られる発光ダイオード装置１では、発光ダイオード素子３から発光される光は、他の部材によって吸収される前に、反射樹脂層４によって反射される。
【０１５２】
その結果、光の取出効率を向上させることができる。
【０１５３】
さらに、図３（ｄ）の実施形態では、第１離型基材１４の露出部２５を、発光ダイオード素子３の上面に密着させるので、発光ダイオード素子３の上面に反射樹脂層４が浸入すること（流れ込むこと）が防止される。そのため、図３（ｆ）に示すように、発光ダイオード素子３の上面に蛍光体層５を直接積層することができる。
【０１５４】
その結果、発光ダイオード素子３から上に向かって発光される光が、反射樹脂層４によって下方および／または側方に反射されることを確実に防止して、かかる光を蛍光体層５によって効率的に波長変換して、光の取出効率を向上させることができる。
【０１５５】
図４（ｂ）および図４（ｃ）の実施形態では、反射樹脂層４（図２（ａ）参照）を、マスク２０を用いて形成しているが、例えば、樹脂が、粉末状の熱硬化性樹脂である場合には、樹脂組成物を、図２（ａ）が参照されるように、圧縮成形機によって、加熱しながら圧縮成形することによって、硬化させて、第１離型基材１４の上面全面に形成した後、エッチングなどによって、反射樹脂層４を上記したパターンに形成することもできる。
【０１５６】
一方、反射樹脂層４をマスク２０を用いて形成すれば、マスク２０の引き上げ時にマスク２０の上面に付着する反射樹脂組成物を原料として回収することができるので、反射樹脂組成物の歩留まりを向上させることができる。
【０１５７】
また、図２（ｂ）〜図３（ｆ）の実施形態では、発光ダイオード素子３を、ダイオード基板２に予めフリップ実装し、かかるダイオード基板２に反射樹脂層４を転写しているが、例えば、図２（ｂ）〜図３（ｆ）の括弧書きで示される符号３３が参照されるように、ダイオード基板２に代えて、まず、第２離型基材３３を用意し、その上面に発光ダイオード素子３を設け、その後、第２離型基材３３に反射樹脂層４を転写した後、発光ダイオード素子３および反射樹脂層４を、別途用意したダイオード基板２に転写することもできる。
【０１５８】
その場合において、第２離型基材３３は、上記した第１離型基材１４と同様の離型基材から形成されている。
【０１５９】
上記の場合には、図２（ｂ）の括弧書きの符号３３が参照されるように、反射樹脂層４を第２離型基材３３の上に配置し、図２（ｃ）および図３（ｄ）が参照されるように、反射樹脂シート１３を第２離型基材３３に対向配置し、続いて、押圧することにより、反射樹脂層４を発光ダイオード素子３の側面に密着させる。
【０１６０】
その後、図３（ｅ）が参照されるように、第１離型基材１４を反射樹脂層４（図３（ｄ）参照）および発光ダイオード素子３から引き剥がし、続いて、図３（ｆ）が参照されるように、蛍光体層５を発光ダイオード素子３の上面に設ける。
【０１６１】
次いで、図３（ｆ）の１点破線で示すように、反射樹脂層４および第２離型基材３３を厚み方向に沿ってダイシングすることにより、発光ダイオード素子３を個別化（個片化）する。
【０１６２】
その後、図３（ｆ）の仮想線で示すように、第２離型基材３３を反射樹脂層４および発光ダイオード素子３から剥離し、次いで、側面が反射樹脂層４によって密着された発光ダイオード素子３を、図２（ｂ）の下部が参照されるダイオード基板２にフリップ実装する。
【０１６３】
これにより、発光ダイオード装置１を得る。
【０１６４】
第２離型基材３３を用いる実施形態によっても、発光ダイオード素子３をダイオード基板２に予めフリップ実装する実施形態と同様の作用効果を奏することができる。
【０１６５】
さらに、第２離型基材３３を用いる実施形態では、発光ダイオード素子３をダイオード基板２に予めフリップ実装する必要がないので、発光ダイオード素子３の側面を反射樹脂層４によって簡便に密着させることができる。
【０１６６】
一方、ダイオード基板２に発光ダイオード素子３を予めフリップ実装する実施形態では、ダイオード基板２に予めフリップ実装された発光ダイオード素子３の側面を反射樹脂層４によって密着させた後、別途、ダイオード基板２にフリップ実装する必要がないので、発光ダイオード装置１を簡便に製造することができる。
【０１６７】
また、図３（ｄ）の矢印で示す反射樹脂シート１３を押圧する工程では、緩衝シート２６を介して反射樹脂シート１３をダイオード基板２に対して押圧している。しかし、緩衝シート２６を設けること（図２（ｃ）参照）なく、図３（ｄ）の括弧書きの符号２８が参照されるように、反射樹脂シート１３を直接熱プレスすることもできる。
【０１６８】
熱プレスでは、図３（ｄ）に示すように、緩衝シート２６に代えて、熱板２８を用い、これによって第１離型基材１４を押圧することにより、実施する。
【０１６９】
熱板２８によって第１離型基材１４を押圧する実施形態では、緩衝シート２６を予め設ける必要がないので、その分、製造工程を簡略することができる。
【０１７０】
一方、緩衝シート２６を介して反射樹脂シート１３をダイオード基板２に対して押圧する実施形態には、不均一な押圧力に起因する発光ダイオード素子３の損傷を有効に防止することができる。
【０１７１】
図６および図７は、本発明の発光ダイオード装置の製造方法の他の実施形態（第１離型基材に凹部が設けられる態様）を説明する製造工程図を示す。
【０１７２】
なお、以降の各図面において、上記した各部に対応する部材については、同一の参照符号を付し、その詳細な説明を省略する。
【０１７３】
図３（ｅ）および図３（ｆ）の実施形態では、反射樹脂層４を、発光ダイオード素子３と同一厚みあるいはそれより薄く形成しているが、例えば、図７（ｄ）および図７（ｅ）に示すように、発光ダイオード素子３より厚く形成することもできる。
【０１７４】
図７（ｄ）および図７（ｅ）に示すように、反射樹脂層４は、面方向に投影したときに、上部２９が発光ダイオード素子３から上方に向かって突出するように形成されている。また、上部２９の角は、面取りされている。
【０１７５】
上部２９の厚みは、発光ダイオード素子３の厚みに対して、例えば、１００〜２００％、好ましくは、１５０〜２００％であり、具体的には、例えば、２０〜１０００μｍ、好ましくは、５０〜６００μｍである。
【０１７６】
蛍光体層５は、発光ダイオード素子３の上において、隣接する上部２９の間に充填されるように形成されている。
【０１７７】
次に、図７（ｅ）に示す発光ダイオード装置１を製造する方法について、図６および図７を参照して説明する。
【０１７８】
この方法では、まず、図６（ａ）に示すように、反射樹脂シート１３を形成する。
【０１７９】
反射樹脂シート１３を形成するには、まず、第１離型基材１４を用意する。
【０１８０】
第１離型基材１４は、離型基材側反射領域２３が凹むように形成されている。
【０１８１】
具体的には、第１離型基材１４の上面（厚み方向一方面）において、離型基材側反射領域２３が、下方（厚み方向他方）に向かって凹む凹部３０とされ、離型基材側ダイオード領域２１は、凹部３０の周端部から上方に突出する突出部３１（露出部２５）とされている。
【０１８２】
すなわち、第１離型基材１４は、突出部３１（基板側反射領域１０に対応する領域、図１参照）が平面視略格子状に配置されるとともに、凹部３０（基板側ダイオード領域９に対応する領域、図１参照）が突出部３１によって囲まれる、凹凸形状に形成されている。
【０１８３】
第１離型基材１４は、例えば、エンボス加工など、公知の成形加工によって形成される。
【０１８４】
次いで、図６（ａ）に示すように、反射樹脂層４を、第１離型基材１４の上面に、上記と同様の方法に従って、設ける。
【０１８５】
これにより、反射樹脂シート１３を形成する。
【０１８６】
別途、図６（ｂ）の下部に示すように、発光ダイオード素子３をダイオード基板２にフリップ実装する。続いて、反射樹脂シート１３を、ダイオード基板２の上方に対向配置させる。
【０１８７】
次いで、図６（ｃ）に示すように、反射樹脂シート１３をダイオード基板２に積層し、続いて、反射樹脂シート１３をダイオード基板２に対して押圧（あるいは熱プレス）する。
【０１８８】
上記した押圧によって、反射樹脂層４は、凹部３０の形状に対応するように、上部２９の角が面取りされるように、形成される。
【０１８９】
次いで、図７（ｄ）に示すように、第１離型基材１４（図６（ｃ）参照）を、反射樹脂層４および発光ダイオード素子３から引き剥がし、その後、図７（ｅ）に示すように、蛍光体層５を、発光ダイオード素子３の上面に、隣接する上部２９の間に充填する。
【０１９０】
これにより、発光ダイオード装置１を得る。
【０１９１】
図７（ｅ）に示す実施形態は、図３（ｆ）に示す実施形態と同様の作用効果を奏することができる。
【０１９２】
さらに、図７（ｅ）に示す実施形態では、反射樹脂層４が発光ダイオード素子３より厚く形成されているので、発光ダイオード素子３から側方斜め上側に向かって発光される光を、反射樹脂層４の上部２９によって、反射させることができる。
【０１９３】
その結果、光の取出効率をより一層向上させることができる。
【０１９４】
図８および図９は、本発明の発光ダイオード装置の製造方法の他の実施形態（反射樹脂層をダイオード基板に直接設ける態様）を説明する製造工程図を示す。
【０１９５】
図２、図３、図６および図７の実施形態では、反射樹脂層４を、反射樹脂シート（転写シート）１３を用いて、ダイオード基板２に転写しているが、例えば、図８および図９に示すように、反射樹脂シート（転写シート）１３を用いることなく、ダイオード基板２に直接設けることもできる。
【０１９６】
図８および図９は、本発明の発光ダイオード装置の製造方法の他の実施形態（反射樹脂層をダイオード基板に直接設ける態様）を説明する製造工程図を示す。
【０１９７】
次に、反射樹脂層４をダイオード基板２に直接設けることにより、発光ダイオード装置１を得る方法について、図８および図９を参照して説明する。
【０１９８】
この方法では、まず、図８（ａ）に示すように、発光ダイオード素子３を、基材としてのダイオード基板２の上面（厚み方向一方面）に設ける。
【０１９９】
次いで、図８（ｂ）に示すように、反射樹脂層４を、ダイオード基板２の上面（厚み方向一方面）において、発光ダイオード素子３の側方、具体的には、面方向外方に設ける。
【０２００】
反射樹脂層４は、面方向において、発光ダイオード素子３との間に側部隙間２７が形成されるように、設ける。
【０２０１】
反射樹脂層４をダイオード基板２の上面に設けるには、例えば、図５に示すマスク２０を介する反射樹脂組成物の塗布、例えば、圧縮成形などの方法が用いられる。
【０２０２】
次いで、この方法では、図８（ｃ）の仮想線で示すように、押圧部材としての押圧板３２を用意する。
【０２０３】
押圧板３２は、図６（ｂ）に示す、凹部３０および突出部３１が設けられた第１離型基材１４と同様の形状に形成されている。
【０２０４】
押圧板３２は、図６（ｂ）に示す第１離型基材１４と同様の材料から形成され、好ましくは、金属材料から形成されている。金属材料であれば、反射樹脂層４を押圧する時（図８（ｃ）の実線参照）に、確実な押圧を確保することができる。
【０２０５】
また、押圧板３２の下面に、公知の離型処理（表面処理）を施すこともできる。
【０２０６】
図８（ｃ）の仮想線で示すように、押圧板３２を、凹部３０が反射樹脂層４に対向し、かつ、突出部３１が発光ダイオード素子３に対向するように、ダイオード基板２の上に配置する。
【０２０７】
次いで、この方法では、図８（ｃ）の仮想線の矢印および実線で示すように、押圧板３２によって反射樹脂層４を押圧する。
【０２０８】
具体的には、押圧板３２をダイオード基板２に向けて下降させることにより、突出部３１が発光ダイオード素子３の上面に密着するとともに、凹部３０が反射樹脂層４を下方に向けて押圧する。
【０２０９】
これによって、反射樹脂層４が発光ダイオード素子３の各側面に密着する。
【０２１０】
なお、反射樹脂層４には、発光ダイオード素子３から上方に向かって突出する上部２９が、押圧板３２の凹部３０に対応する形状に形成される。
【０２１１】
次いで、図９（ｄ）に示すように、押圧板３２（図８（ｃ）参照）を取り除く。
【０２１２】
次いで、図９（ｅ）に示すように、蛍光体層５を、発光ダイオード素子３の上面に、隣接する上部２９の間に充填する。
【０２１３】
その後、図９（ｅ）の１点破線に示すように、反射樹脂層４およびダイオード基板２を厚み方向に沿ってダイシングすることにより、発光ダイオード素子３を個別化（個片化）する。
【０２１４】
これにより、発光ダイオード装置１を得る。
【０２１５】
図８および図９の実施形態では、転写シート（反射樹脂シート）１３を用いることなく、反射樹脂層４を、ダイオード基板２の上に、発光ダイオード素子３の側面に密着するように設けるので、転写シート１３を用意しない分、製造工程を簡略することができる。
【０２１６】
一方、図２、図３、図６および図７の実施形態では、反射樹脂層４が所定のパターンに形成された反射樹脂シート１３を転写シートとして用いるので、反射樹脂層４を確実かつ簡便にダイオード基板２の上に、発光ダイオード素子３の側面に密着するように、設けることができる。
【０２１７】
また、図８および図９の実施形態では、図８（ａ）に示すように、本発明の基材をダイオード基板２として説明しているが、例えば、図８（ａ）〜図９（ｅ）の括弧書きで示される符号３３が参照されるように、ダイオード基板２に代えて、第２離型基材３３を用い、その上面に発光ダイオード素子３を直接設けることもできる。
【０２１８】
その場合には、図８（ａ）の括弧書きの符号３３が参照されるように、発光ダイオード素子３を第２離型基材３３の上面に設け、ついで、図８（ｂ）が参照されるように、反射樹脂層４を第２離型基材３３の上面に積層し、続いて、図８（ｃ）が参照されるように、押圧板３２を反射樹脂層４に対して下方に向けて押圧することにより、反射樹脂層４を発光ダイオード素子３の側面に密着させる。
【０２１９】
その後、図９（ｄ）が参照されるように、押圧板３２を取り除き、続いて、図９（ｅ）が参照されるように、蛍光体層５を発光ダイオード素子３の上面に設ける。
【０２２０】
次いで、図９（ｅ）の１点破線で示すように、反射樹脂層４および第２離型基材３３を厚み方向に沿ってダイシングすることにより、発光ダイオード素子３を個別化（個片化）する。
【０２２１】
その後、図９（ｅ）の仮想線が参照されるように、第２離型基材３３を反射樹脂層４および発光ダイオード素子３から剥離し、次いで、側面が反射樹脂層４によって密着された発光ダイオード素子３を、図８（ａ）が参照されるダイオード基板２にフリップ実装する。
【０２２２】
これにより、発光ダイオード装置１を得る。
【０２２３】
基材を第２離型基材３３として用いる実施形態によっても、基材をダイオード基板２として用いる実施形態と同様の作用効果を奏することができる。
【０２２４】
さらに、基材を第２離型基材３３として用いる実施形態では、発光ダイオード素子３をダイオード基板２に予めフリップ実装する必要がないので、発光ダイオード素子３の側面を反射樹脂層４によって簡便に密着させることができる。
【０２２５】
一方、基材をダイオード基板２として用いる実施形態では、発光ダイオード素子３の側面を反射樹脂層４によって密着させた後、別途、ダイオード基板２にフリップ実装する必要がないので、発光ダイオード装置１を簡便に製造することができる。
【実施例】
【０２２６】
以下に実施例を示し、本発明をさらに具体的に説明するが、本発明は、それらに限定されない。
【０２２７】
実施例１（図２および図３の態様）
まず、反射樹脂シートを用意した（図２（ａ）参照）。
【０２２８】
すなわち、上面および下面が平坦状に形成され、フッ素樹脂からなる厚み５０μｍの第１離型基材を用意した（図４（ａ）参照）。
【０２２９】
次いで、ステンレスからなる厚み１００μｍのマスクを、第１離型基材の上面に配置した（図４（ｂ）参照）。
【０２３０】
マスクは、枠部、被覆部および架設部を一体的に備えるパターンに形成した（図５参照）。なお、被覆部は、平面視略矩形状で、最大長さ（Ｌ１）は、０．５６ｍｍであった。
【０２３１】
次いで、反射樹脂組成物を調製し、かかる反射樹脂組成物を、印刷によって、マスクを介して第１離型基材の上に塗布した（図４（ｃ）参照）。
【０２３２】
反射樹脂組成物は、熱硬化性シリコーン樹脂１００質量部、および、球状で、平均粒子径３００ｎｍの酸化チタン（ＴｉＯ２、：ルチルの正方晶系）粒子２０質量部を均一に混合することにより、調製した。
【０２３３】
これにより、反射樹脂組成物からなる反射皮膜を、マスクの逆パターンで形成した。
【０２３４】
続いて、マスクを第１離型基材から取り除いた（図４（ｃ）の仮想線の矢印参照）。これによって、架設部の周囲の反射皮膜がわずかに流動することによって、架設部が配置された領域に反射皮膜が配置された。これによって、反射皮膜を、被覆部の逆パターンで形成した。なお、反射皮膜をＢステージ状態であった。
【０２３５】
これにより、第１離型基材、および、反射皮膜からなる反射樹脂層を備える反射樹脂シート（転写シート）を形成した。
【０２３６】
次いで、第１離型基材を上下反転し、かかる第１離型基材の上面に、ＥＶＡからなる厚み０．１２ｍｍの緩衝シートを設けた（図２（ｂ）参照）。
【０２３７】
また、別途、緩衝層（ＧａＮ）、Ｎ形半導体層（ｎ−ＧａＮ）、発光層（ＩｎＧａＮ）およびＰ形半導体層（ｐ−ＧａＮ：Ｍｇ）を含む光半導体層と、アノード電極およびカソード電極を含む電極部とを備える、厚み０．１ｍｍ、最大長さ（Ｌ２）０．４２ｍｍの発光ダイオード素子を、厚み１ｍｍのダイオード基板の上面にフリップ実装した（図２（ｂ）の下部参照）。なお、ダイオード基板は、サファイアからなる絶縁基板と、その上面に、銅、ニッケルおよび金からなる端子を含む導体層とを備えていた。
【０２３８】
次いで、反射樹脂シートをダイオード基板に積層した（図２（ｃ）および図３（ｄ）参照）。
【０２３９】
具体的には、反射樹脂層の下面を、ダイオード基板の基板側反射領域に接触させるとともに、露出部を、発光ダイオード素子の上面に接触させた（図２（ｃ）参照）。
【０２４０】
次いで、反射樹脂シートを下方に向けて押圧した（図３（ｄ）の矢印参照）。具体的には、プレス機によって、緩衝シートを介して、反射樹脂シートをダイオード基板に、圧力０．３ＭＰａで押圧した。
【０２４１】
これによって、第１離型基材の露出部が、発光ダイオード素子の上面に密着するとともに、反射樹脂層が発光ダイオード素子の側面に密着した。
【０２４２】
また、樹脂凹部が、反射樹脂層の上面の中央部に形成された。なお、樹脂凹部の厚み（Ｔ２）は９０μｍであった。
【０２４３】
次いで、第１離型基材を反射樹脂層および発光ダイオード素子から、緩衝シートとともに取り除いた（図３（ｅ）参照）。
【０２４４】
これによって、反射樹脂層を、第１離型基材からダイオード基板に転写した。
【０２４５】
その後、反射樹脂層を加熱により硬化させた。
【０２４６】
次いで、蛍光体層を、発光ダイオード素子の上面に設けた（図３（ｆ）参照）。
【０２４７】
詳しくは、Ｙ３Ａｌ５Ｏ１２：Ｃｅからなる蛍光体粒子（球形状、平均粒子径８μｍ）２６質量部、および、シリコーン樹脂（付加反応型シリコーンレジン、動粘度（２５℃）２０ｍｍ２／ｓ、旭化成ワッカーシリコーン社製）７４質量部を配合して、均一攪拌することにより、蛍光体組成物を調製した。
【０２４８】
次いで、調製した蛍光体組成物を、発光ダイオード素子の上面に印刷により塗布して蛍光体皮膜を形成した後、蛍光体皮膜を、１００℃で乾燥させて、蛍光体層を形成した。
【０２４９】
その後、反射樹脂層およびダイオード基板を厚み方向に沿ってダイシングすることによって、ダイオード基板、発光ダイオード素子、反射樹脂層および蛍光体層を備える発光ダイオード装置を製造した（図３（ｆ）の１点破線）。
【０２５０】
実施例２（図６および図７の態様）
第１離型基材の上面に、凹部および突出部を形成し（図６（ａ）参照）、かつ、緩衝シートを第１離型基材の上面に設けなかった以外は、実施例１と同様に処理して、発光ダイオード装置を製造した。
【０２５１】
すなわち、反射樹脂シートにおいて、反射樹脂層を、第１離型基材の凹部に形成し（図６（ａ）参照）、続いて、発光ダイオード素子をダイオード基板にフリップ実装し（図６（ｂ）参照）、次いで、反射樹脂シートをダイオード基板に積層し、続いて、反射樹脂シートをダイオード基板に対して押圧した（図６（ｃ）参照）。
【０２５２】
これによって、反射樹脂層の上部を、凹部に対応するテーパ状に形成した。
【０２５３】
次いで、第１離型基材を、反射樹脂層および発光ダイオード素子から引き剥がし（図７（ｄ）参照）、その後、蛍光体層を、発光ダイオード素子の上面に、隣接する上部の間に充填した（図７（ｅ）参照）。
【０２５４】
その後、反射樹脂層およびダイオード基板を厚み方向に沿ってダイシングすることによって、発光ダイオード装置を製造した（図７（ｅ）の１点破線）。
【０２５５】
実施例３（図８および図９の態様）
反射樹脂シート（転写シート）を用いず、反射樹脂層をダイオード基板に直接設け（図８（ａ）参照）、かつ、反射樹脂層の押圧において、押圧板を用いた（図８（ｃ）参照）以外は、実施例１と同様に処理して、発光ダイオード装置を得た（図９（ｅ）参照）。
【０２５６】
すなわち、まず、発光ダイオード素子をダイオード基板の上面に設けた（図８（ａ）参照）。
【０２５７】
次いで、反射樹脂層をダイオード基板の上面において、マスク（図５参照）を用いて、発光ダイオード素子の面方向外方に側部隙間が形成されるように設けた（図８（ｂ）参照）。
【０２５８】
次いで、この方法では、凹部および突出部が設けられたステンレスからなる押圧板を用意した（図８（ｃ）の仮想線参照）。
【０２５９】
続いて、押圧板によって反射樹脂層を押圧した（図８（ｃ）の仮想線の矢印および実線参照）。
【０２６０】
これによって、反射樹脂層を発光ダイオード素子の各側面に密着させるとともに、反射樹脂層の上部に、押圧板の凹部に対応する形状に形成した。
【０２６１】
次いで、押圧板を取り除き（図９（ｄ）参照）、その後、蛍光体層を、発光ダイオード素子の上面に、隣接する上部の間に充填した（図９（ｅ）参照）。
【０２６２】
その後、反射樹脂層およびダイオード基板を厚み方向に沿ってダイシングすることにより、発光ダイオード素子を個片化して、発光ダイオード装置を得た（図９（ｅ）の１点破線参照）。
【符号の説明】
【０２６３】
１  発光ダイオード装置
２  ダイオード基板
３  発光ダイオード素子
４  反射樹脂層
１３反射樹脂シート（転写シート）
１４第１離型基材
１８被覆部
１９架設部
２０マスク
２５露出部
３０凹部
３２押圧板
３３第２離型基材
【図１】
0005840377.tif 000002
【図２】
0005840377.tif 000003
【図３】
0005840377.tif 000004
【図４】
0005840377.tif 000005
【図５】
0005840377.tif 000006
【図６】
0005840377.tif 000007
【図７】
0005840377.tif 000008
【図８】
0005840377.tif 000009
【図９】
0005840377.tif 000010